FR 3000487 A1 20140704 FR 1262959 A 20121228 SUBSTRAT TRANSPARENT, NOTAMMENT SUBSTRAT VERRIER, REVÊTU PAR AU MOINS UNE COUCHE POREUSE AU MOINS BIFONCTIONNELLE, PROCÉDÉ DE FABRICATION ET APPLICATIONS La présente invention concerne un substrat transparent, notamment un substrat verrier, revêtu par au moins une couche poreuse au moins bifonctionnelle, un procédé de fabrication dudit substrat revêtu et son utilisation comme élément d'un dispositif opto-électronique ou d'un vitrage. On connaît des vitrages destinés au marché photovoltaïque revêtus d'une couche à bas indice de réfraction (couche anti-reflet) déposée par voie liquide. Cette couche est élaborée suivant le procédé sol-gel à l'aide d'un précurseur de silice et de nanoparticules organiques (latex). Cette couche poreuse préparée de cette façon présente l'avantage d'être peu onéreuse et de présenter la très bonne performance optique anti-reflet recherchée ainsi qu'une stabilité de ces performances vis- à-vis de l'environnement (humidité de l'air, pollution). La demande internationale PCT WO 2008/059170 A2 décrit la formation d'une telle couche poreuse, essentiellement minérale et de type sol-gel, présentant une série de pores fermés. La demande de brevet français 2 974 800 Al décrit un substrat transparent revêtu d'un empilement de couches dont une couche poreuse est recouverte d'au moins une autre couche. Les couches de cet empilement sont choisies pour leurs propriétés optiques et mécaniques particulières. On utilise par exemple des couches à indice de réfraction variable pour créer un gradient d'indice de réfraction. Les supports revêtus d'au moins une couche poreuse de l'état antérieur de la technique donnent toute satisfaction. Cependant, il est apparu qu'ils pouvaient être perfectionnés en raison de différentes constations : - les couches poreuses connues ont pour seule fonction d'être anti-reflet ; par exemple, si le substrat revêtu d'une telle couche poreuse anti-reflet est utilisé comme verre de recouvrement (« cover-glass ») pour panneau photovoltaïque, il peut facilement s'encrasser ; l'ajout de valeur sur les verres et vitrages ainsi revêtus d'un revêtement anti-reflet pourrait donc passer par l'ajout d'une seconde fonction au coeur de la couche, en particulier une fonction antinettoyante ou « facile à nettoyer » ; dans le cas précité du verre de recouvrement, un moindre encrassement permettrait d'améliorer les fonctions énergétiques du module ; - les couches poreuses de silice sont dégradées lors du vieillissement de la couche par voie hydrolytique ; en particulier, la corrosion du substrat de verre peut donner lieu à une dissolution de la couche de silice, laquelle peut précipiter à nouveau sous la forme d'un couche peu dense de gel de silice ; l'ajout d'un autre matériau à la surface des pores pourrait apporter une solution à ce problème ; - les propriétés mécaniques des matériaux poreux sont intrinsèquement moins bonnes que celles d'un matériau dense ; ceci se manifeste pour une couche poreuse antireflet par une résistance à la rayure peu élevée ; l'ajout d'un autre matériau dense au sein d'une couche poreuse de silice pourrait en améliorer les propriétés mécaniques. La Société déposante a recherché une solution permettant de répondre à l'ensemble des problèmes évoqués ci-dessus afin de proposer une couche poreuse au moins bifonctionnelle, comportant en plus de la fonctionnalité de la couche poreuse en tant que telle, au moins une autre fonctionnalité, laquelle peut être de tout type, ce qui permet de proposer des substrats ayant différentes propriétés, lesquelles sont avantageusement ajustables et ce qui offre l'avantage complémentaire de permettre de construire des empilements de couches avec des propriétés diverses et ajustées selon l'application considérée. A cet effet, selon l'invention, il est proposé de 10 procéder à la fonctionnalisation de la surface de pores par l'utilisation d'un latex nanocomposite (parfois appelé ci-après latex composite). Un tel latex se présente sous la forme d'une dispersion de nanoparticules organiques revêtues en surface par une matière inorganique, notamment 15 par des particules inorganiques, lesquelles peuvent être physisorbées (interaction électrostatique par exemple) ou chimisorbées à la surface des particules de polymère (liaison forte entre le matériau inorganique et le polymère), une telle morphologie de particules étant 20 parfois désignée comme « morphologie de framboise ». Un avantage supplémentaire d'une telle approche est que les pores ne sont pas remplis par un second matériau, lequel n'est ici déposé qu'à la surface des pores. Ainsi, lorsque ce second matériau est onéreux ou 25 possède des propriétés optiques qui limiteront l'effet anti-reflet, on rend sa quantité minimale au sein de la couche tout en bénéficiant de ses propriétés de surface. La présente invention a donc d'abord pour objet un substrat transparent en verre ou en céramique ou en 30 vitrocéramique, revêtu par une couche fonctionnelle ou par un empilement d'au moins deux couches fonctionnelles, ladite couche fonctionnelle ou au moins l'une desdites couches fonctionnelles de l'empilement étant poreuse et faite d'un matériau inorganique Ml, caractérisé par le fait que la ou au moins l'une des couches fonctionnelles poreuses de matériau inorganique M1 présente, à la surface d'au moins une partie de ses pores, au moins un matériau inorganique M2 différent de Ml. Par l'expression « matériau inorganique M2 différent de M1 », on englobe les matériaux de même nature chimique mais qui peuvent se présenter sous des formes physiques différentes, telle qu'une silice moins dense et une silice plus dense. Le matériau inorganique M2 est avantageusement présent à la surface de tous les pores d'une couche poreuse de matériau inorganique Ml. Le matériau inorganique M1 peut avantageusement 15 être un matériau résultant du durcissement d'une solution sol-gel d'au moins un précurseur d'oxyde métallique et/ou d'au moins un organosilane de formule générale : RnSiX4_,-,, 20 dans laquelle : - n est égal à 0, 1, 2 ou 3, de préférence est égal à 0 ou 1 ; - les groupes X, identiques ou différents lorsque n est 25 égal à 0, 1 ou 2, représentent des groupes hydrolysables choisis parmi les groupes alcoxy, acyloxy ou halogénure, de préférence alcoxy ; et - les groupes R, identiques ou différents lorsque n est égal à 2 ou 3, représentent des groupes organiques ou 30 fonctions organiques non hydrolysables lié(e)s au silicium par un atome de carbone, ledit ou lesdits précurseurs d'oxyde métallique et ledit ou lesdits organosilanes ayant subi une hydrolyse et une condensation pendant ledit durcissement. En particulier, un précurseur d'oxyde métallique 5 peut être un précurseur d'un oxyde d'un métal choisi parmi Si, Ti, Zr, Al, Zn, Sn, Nb, Sb. Les groupes X peuvent avantageusement être choisis parmi les groupes alcoxy -O-R', avec R' représentant un groupe alkyle en C1-C4, notamment méthoxy 10 ou éthoxy, les groupes acyloxy -O-C(0)R", avec R" représentant un radical alkyle, tel qu'un alkyle en Ci-C6, notamment méthyle ou éthyle ; les halogénures tels que Cl, Br et I ; et leurs combinaisons. Les groupes R peuvent avantageusement être 15 choisis parmi les groupes méthyle, glycidyle ou glycidoxypropyle. Les pores peuvent par exemple représenter 5 74 % en volume d'une couche poreuse de matériau inorganique Ml. 20 Les pores d'une couche poreuse peuvent être de forme sphérique ou ovoïde. Le matériau inorganique M2 peut avantageusement se présenter sous la forme de nanoparticules adsorbées à la surface des pores du matériau inorganique Ml. 25 Le matériau inorganique M2 peut aussi se présenter sous la forme d'une coquille sur toute la surface intérieure des pores. Le matériau inorganique M2 est avantageusement issu d'une phase inorganique dispersable sous la forme de 30 nanoparticules dans l'eau et adsorbable à la surface de particules d'un latex dit latex de base, notamment par hétérocoagulation et avantageusement sous agitation par ultrasons. Les nanoparticules du matériau M2 peuvent être des nanoparticules catalytiques, telles que photocatalytiques et thermocatalytiques, ou des particules luminescentes. Le matériau M2 peut être à base d'au moins un oxyde métallique, tel qu'un oxyde de Si, Ti, Zr, Al, Zn, Sn, Nb, Sb, Ce, ou d'un vanadate contenant des ions des lanthanides. La couche de matériau M1 peut avoir une épaisseur 10 de 50 nm à 5 pm, de préférence de 100 nm à 2 pm et que les pores qu'elle contient présentent une plus grande dimension moyenne de 30 à 600 nm. Dans le cas de nanoparticules adsorbées à la surface des pores du matériau Ml, celles-ci peuvent avoir 15 une dimension de 5 à 100 nm. Dans le cas où le matériau inorganique M2 se présente sous la forme d'une coquille sur toute la surface intérieure des pores, cette coquille peut avoir une épaisseur de 2 à 50 nm. 20 Conformément à un mode de réalisation plus particulier, le matériau M1 est issu d'un précurseur de SiO2 hydrolysé et le matériau M2 est TiO2, la couche poreuse étant une couche anti-reflet à bas indice de réfraction et présentant une fonctionnalité auto- 25 nettoyante. Dans un mode de réalisation particulier, le substrat revêtu selon l'invention comporte un empilement de couches fonctionnelles dont fait ou font partie la ou les couches fonctionnelles poreuses de matériau inorganique M1 30 présentant, à la surface d'au moins une partie de ses pores, au moins un matériau inorganique M2 différent de Ml, la ou les couches fonctionnelles autres que la ou les couches fonctionnelles poreuses précitées ayant été déposées par voie liquide ou par pulvérisation cathodique, telle que PVD, CVD, ou par pyrolyse liquide. La présente invention porte également sur un procédé de fabrication d'un substrat revêtu tel que défini 5 ci-dessus, caractérisé par le fait que, sur un substrat en verre ou en céramique ou en vitrocéramique, on dépose par voie liquide au moins une couche d'un mélange aqueux de précurseur de matériau inorganique M1 et d'un latex aqueux composite dont les particules sont constituées chacune par 10 un coeur organique présentant en surface un matériau M2, et que l'on chauffe jusqu'à élimination ou élimination substantielle des coeurs organiques et de l'eau présente dans le mélange de précurseur et de latex composite. On utilise avantageusement, comme précurseur de 15 matériau inorganique Ml, une solution sol-gel d'au moins un précurseur d'oxyde métallique et/ou d'au moins un organosilane de formule générale : RnSiX4_,-,, 20 dans laquelle : - n est égal à 0, 1, 2 ou 3, de préférence est égal à 0 ou 1 ; - les groupes X, identiques ou différents lorsque n est 25 égal à 0, 1 ou 2, représentent des groupes hydrolysables choisis parmi les groupes alcoxy, acyloxy ou halogénure, de préférence alcoxy ; et - les groupes R, identiques ou différents lorsque n est égal à 2 ou 3, représentent des groupes organiques ou 30 fonctions organiques non hydrolysables lié(e)s au silicium par un atome de carbone, le matériau inorganique M1 étant obtenu par durcissement de ladite solution sol-gel, au cours duquel ledit ou lesdits précurseurs d'oxyde métallique et ledit ou lesdits organosilanes subissent une hydrolyse et une condensation. Un précurseur d'oxyde métallique peut être un précurseur d'un oxyde d'un métal choisi parmi Si, Ti, Zr, Al, Zn, Sn, Nb, Sb. Les groupes X peuvent être choisis parmi les groupes alcoxy -O-R', avec R' représentant un groupe alkyle en C1-C4, notamment méthoxy ou éthoxy, les groupes acyloxy -0-C(0)R", avec R" représentant un radical alkyle, tel qu'un alkyle en C1-C6, notamment méthyle ou éthyle ; les halogénures tels que Cl, Br et I ; et leurs combinaisons. Les groupes R peuvent être choisis parmi les groupes méthyle, glycidyle ou glycidoxypropyle. Dans un mode de réalisation particulier, on 15 utilise le tétraéthoxysilane (TEOS) comme précurseur de matériau inorganique Ml. Conformément à un mode de réalisation particulièrement avantageux, on prépare le latex aqueux composite en mélangeant un latex dit de base obtenu par 20 polymérisation en émulsion aqueuse d'un polymère ou copolymère P avec une dispersion dans l'eau de nanoparticules de matériau organique M2 dans des conditions d'hétérocoagulation et, avantageusement sous agitation par ultrasons, pour obtenir un latex dit nanocomposite, dont 25 les particules de polymère ou copolymère P constituant lesdits coeurs organiques portent en surface lesdites nanoparticules de matériau M2. L'hétérocoagulation et l'agitation par ultrasons conduisent à une dispersion stable des particules de 30 polymère revêtues des nanoparticules. Dans le cas où le matériau inorganique M2 se présente sous la forme d'une coquille sur toute la surface intérieure des pores d'une couche poreuse, on peut préparer le latex aqueux composite en mélangeant un latex dit de base obtenu par polymérisation en émulsion aqueuse d'un polymère ou copolymère P avec un précurseur de matériau inorganique M2 en solution, et en ajustant les conditions de réaction pour qu'une réaction de condensation se produise sur toute la surface des particules du latex de base, formant un enrobage desdites particules par le matériau inorganique M2. On peut choisir le polymère ou copolymère P 10 parmi le poly(méthacrylate de méthyle), les copolymères méthacrylate de méthyle-acrylate de butyle et le polystyrène. On peut utiliser avantageusement un matériau M2 à base d'au moins un oxyde métallique, tel qu'un oxyde de Si, 15 Ti, Zr, Al, Zn, Sn, Nb, Sb, Ce, ou d'un vanadate contenant des ions des lanthanides. On peut déposer la couche de mélange par revêtement par centrifugation. Pour former un empilement de couches, on dépose 20 avantageusement au moins une autre couche fonctionnelle par voie liquide ou par pulvérisation cathodique, telle que PVD, CVD, ou par pyrolyse liquide, dans l'ordre désiré pour l'empilement de couches. La présente invention a également pour objet 25 l'utilisation du substrat revêtu tel que défini ci-dessus ou fabriqué par le procédé tel que défini ci-dessus comme élément d'un dispositif opto-électronique, tel que module photovoltaïque et dispositif électroluminescent, ou d'un vitrage monolithique ou feuilleté, simple ou multiple, pour 30 le bâtiment et les véhicules de transport. La présente invention a également pour objet un module photovoltaïque comportant un substrat revêtu tel que défini ci-dessus ou fabriqué par le procédé tel que défini ci-dessus comme verre de recouvrement. La présente invention a également pour objet un dispositif électroluminescent comportant un substrat revêtu tel que défini ci-dessus ou fabriqué par le procédé tel que défini ci-dessus comme diode organique électroluminescente (OLED). La présente invention a également pour objet un vitrage monolithique ou feuilleté, simple ou multiple, pour le bâtiment et les véhicules de transport, comportant au moins un substrat revêtu tel que défini ci-dessus ou fabriqué par le procédé tel que défini ci-dessus comme vitre ou feuille de verre d'un vitrage multiple. Les exemples suivants illustrent la présente invention sas toutefois en limiter la portée. Exemple 1 : Préparation d'un sol de précurseur de silice hydrolysé (appelé sol de silice) Dans un ballon, on a introduit 14,2mL (nSi = nombres de moles de précurseur de silice = 6,4.10-2 mol) de tétraéthoxysilane (TEOS), 11,2mL d'éthanol (3nSi mol d'éthanol) et 4,62mL d'une solution d'acide chlorhydrique dans de l'eau désionisée dont le pH vaut 2.5 (4nSi mol d'eau). On a porté le mélange à 60°C pendant 60 min sous agitation. L'objectif était alors de préparer une solution contenant le précurseur de silice à 2,90 mol/L dans l'eau, en ayant éliminé autant d'éthanol que possible. Pour obtenir la concentration désirée, le volume final de solution devait être de 22 mL. Après la première étape, le sol contenait 7nSi mol d'éthanol (éthanol initial, plus éthanol libéré par l'hydrolyse), ce qui correspondait à un volume de 26 mL (la densité de l'éthanol vaut 0,79). Au sol issu de la première étape, on a ajouté 20 mL de solution d'acide chlorhydrique dont le pH vaut 2,5. On a porté le mélange sous vide et on l'a chauffé légèrement dans un évaporateur rotatif afin d'en retirer l'éthanol. Après cette étape, on a ajouté le volume de solution à 22 mL avec de la solution d'acide chlorhydrique 10 dont le pH vaut 2,5 et le sol de silice était prêt. Exemple 2 : Préparation d'un latex de base Dans un réacteur à double enveloppe de 500 mL, 15 thermostaté à 70°C, équipé d'un agitateur mécanique, d'un réfrigérant et d'une arrivée pour bullage d'azote, on a introduit 151 g d'eau désionisée (résistivité > 16M) et deux tensio-actifs : 0,45 g de TERGITOLTm NP-30 (Dow Chemical) et 0,02g de dodécylsulfate de sodium. 20 En parallèle, on a placé les monomères : 24 g de méthacrylate de méthyle (MMA, 99 %, Aldrich) et 6.1 g d'acrylate de butyle (ABu, Aldrich) d'une part, et l'amorceur : 0,3 g de persulfate de sodium dilué dans un peu d'eau (prélevée sur les 151 g), d'autre part, dans des 25 flacons séparés équipés de bouchons à jupe. Le contenu du réacteur ainsi que celui des deux flacons ont été désaérés pendant 15 min par bullage d'azote. Les monomères et l'amorceur de polymérisation ont 30 ensuite été introduits en une fois dans le réacteur sous agitation mécanique (250 tours/minute). Toute la réaction s'est poursuivie réacteur fermé, avec le courant d'azote maintenu juste au-dessus du milieu réactionnel. Le milieu réactionnel s'est troublé rapidement après l'ajout des monomères en raison de la formation de gouttelettes de monomères. Après quelques minutes, le milieu a pris une coloration blanche, signe de la diffusion de la lumière par les particules déjà formées. La polymérisation a été poursuivie pendant deux heures, et le réacteur a été vidangé. La conversion atteinte était de 99,1%. Le latex a été caractérisé par diffusion dynamique de la lumière (Particle size analysis - Photon correlation spectroscopy 13321:1996, International Standards Organization) et mesure de potentiel zêta sur un appareil ZetaSizer commercialisé par la société Malvern. Ainsi, le diamètre moyen des objets mesurés est de 230 nm et l'indice de polydispersité vaut 0,016. Le potentiel zêta est mesuré à -31,8 mV. Exemple 3 : Préparation d'un latex nanocomposite par hétérocoagulation A 10 g du latex préalablement préparé et placé dans un bain à ultrasons, on a ajouté des nanoparticules de TiO2 par addition au 5,7 g d'une dispersion aqueuse de ces nanoparticules. La dispersion des particules de TiO2 utilisée était le produit commercialisé par la Société Cristal Global sous la référence SA-300A correspondant à une dispersion aqueuse stable de particules de TiO2 à 23% en masse par rapport à la masse totale de la dispersion, présentant une surface spécifique BET d'environ 330 m2/g et un diamètre moyen de l'ordre de 50 nm. L'utilisation d'un bain à ultrasons a permis de limiter le phénomène de floculation observé lorsque qu'une goutte de nanoparticules de TiO2 est ajoutée à la suspension de latex. Cette déstabilisation immédiate est liée à une interaction électrostatique très forte entre les particules de TiO2 et les particules polymères. Exemples 4A à 4D : Préparation des mélanges sol de silice de l'Exemple 1 - latex nanocomposite de l'Exemple 3 On a réalisé quatre mélanges du sol de silice de 10 l'Exemple 1 avec le latex nanocomposite de l'Exemple 3 dans les proportions indiquées dans le Tableau 1 suivant. Tableau 1 Exemple 4A 4B 4C 4D Masse de sol de 1,79 1,61 1,44 1,25 silice (g) Masse de latex 0,16 0,32 0,49 0,66 nanocomposite (g) Masse de solution 0,06 0,07 0,08 0,09 d'HCl à pH=2 (g) Porosité (%) 10 20 30 40 15 Exemples 5A à 5D : Formation des couches poreuses selon l'invention On a déposé à la pipette Pasteur chacun des 20 mélanges des Exemples 4A à 4D sur toute la surface d'une plaque de verre fixée sur un support horizontal rotatif et on a fait tourner le support à 2000 tours/min pendant 60 s jusqu'à obtention d'une couche uniforme (technique de revêtement par centrifugation « spin-coating »). Chacune des couches a ensuite été calcinée 450°C pendant une heure trente. Des images de microscopie électronique à balayage (MEB) des couches poreuses ont été prises et l'on a observé sur ces clichés la morphologie souhaitée des pores tapissés de nanoparticules de TiO2. La Figure unique du dessin annexé montre un cliché MEB de la couche poreuse 10 correspondant à l'Exemple 5C. On a mesuré l'indice de réfraction à 600 nm de chacune de ces couches par ellipsométrie et leur réflectivité à 600 nm par spectroscopie UV-Visible. Les résultats sont rapportés dans le Tableau 2 15 ci-après. Tableau 2 Couche de 5A 5B 5C 5D l'Exemple Indice de 1,430 1,395 1,378 1,345 réfraction à 600 nm Réflectivité 600nm NA 5% 4% ° 30 20 On remarque que la réflectivité des substrats revêtus peut être plus faible que celle du verre de base (4%). Le diagramme de mesure de l'indice de réfraction 25 que l'on peut tracer en fonction des porosités en utilisant les porosités données dans le Tableau 1 et les indices de réfraction donnés dans le Tableau 2 montre une droite, indiquant par là qu'il est simple d'ajuster l'indice de réfraction et montrant la conformité au modèle de milieu effectif de Brüggeman. Exemple 6 : Test photocatalytique Pour évaluer l'activité photocatalytique des couches poreuses dans les UV-A, on a procédé à un test de 10 photodégradation de l'acide stéarique. Ce test consiste à déposer par centrifugation (« spin coating ») sur les couches une certaine quantité d'acide stéarique, utilisé en tant que polluant de la couche, puis de suivre l'évolution de sa concentration, par 15 spectroscopie IR en transmission, après dépôt, puis au cours de l'exposition aux UV dans la gamme 315-400 nm. Le spectre infrarouge en transmission est retraité par soustraction du spectre de l'échantillon obtenu avant déposition de l'acide stéarique. Par la suite, 20 on obtient le spectre d'absorbance, à partir de l'inverse du spectre de transmittance, centré sur la région 2825-2950 cm -1 . On observe sur le spectre d'absorption une diminution de l'intensité des bandes de vibrations caractéristiques de l'acide stéarique, au fur et à mesure de l'exposition de 25 l'échantillon aux UV-A. Avec ce test, la couche de l'Exemple 5A a dégradé 18% de la quantité d'acide stéarique déposée sous irradiation UV-A pendant 150 min. REVENDICATIONS1 - Substrat transparent en verre ou en céramique 5 ou en vitrocéramique, revêtu par une couche fonctionnelle ou par un empilement d'au moins deux couches fonctionnelles, ladite couche fonctionnelle ou au moins l'une desdites couches fonctionnelles de l'empilement étant poreuse et faite d'un matériau inorganique Ml, caractérisé 10 par le fait que la ou au moins l'une des couches fonctionnelles poreuses de matériau inorganique M1 présente, à la surface d'au moins une partie de ses pores, au moins un matériau inorganique M2 différent de Ml. 15 2 - Substrat revêtu selon la revendication 1, caractérisé par le fait que le matériau inorganique M2 est présent à la surface de tous les pores d'une couche poreuse de matériau inorganique Ml. 20 3 Substrat revêtu selon l'une des revendications 1 et 2, caractérisé par le fait que le matériau inorganique M1 est un matériau résultant du durcissement d'une solution sol-gel d'au moins un précurseur d'oxyde métallique et/ou d'au moins un 25 organosilane de formule générale : RnSiX4_,-,, dans laquelle : 30 - n est égal à 0, 1, 2 ou 3, de préférence est égal à 0 ou 1 ; - les groupes X, identiques ou différents lorsque n est égal à 0, 1 ou 2, représentent des groupeshydrolysables choisis parmi les groupes alcoxy, acyloxy ou halogénure, de préférence alcoxy ; et - les groupes R, identiques ou différents lorsque n est égal à 2 ou 3, représentent des groupes organiques ou fonctions organiques non hydrolysables lié(e)s au silicium par un atome de carbone, ledit ou lesdits précurseurs d'oxyde métallique et ledit ou lesdits organosilanes ayant subi une hydrolyse et une condensation pendant ledit durcissement. 4 - Substrat revêtu selon la revendication 3, caractérisé par le fait qu'un précurseur d'oxyde métallique est un précurseur d'un oxyde d'un métal choisi parmi Si, Ti, Zr, Al, Zn, Sn, Nb, Sb. 5 - Substrat revêtu selon la revendication 3, caractérisé par le fait que les groupes X sont choisis parmi les groupes alcoxy -O-R', avec R' représentant un groupe alkyle en C1-C4, notamment méthoxy ou éthoxy, les groupes acyloxy -O-C(0)R", avec R" représentant un radical alkyle, tel qu'un alkyle en C1-C6, notamment méthyle ou éthyle ; les halogénures tels que Cl, Br et I ; et leurs combinaisons. 6 - Substrat revêtu selon la revendication 3, caractérisé par le fait que les groupes R sont choisis parmi les groupes méthyle, glycidyle ou glycidoxypropyle. 7 Substrat revêtu selon l'une des revendications 1 à 6, caractérisé par le fait que les pores représentent 5 à 74 % en volume d'une couche poreuse de matériau inorganique Ml.8 Substrat revêtu selon l'une des revendications 1 à 7, caractérisé par le fait que les pores sont de forme sphérique ou ovoïde. 9 Substrat revêtu selon l'une des revendications 1 à 8, caractérisé par le fait que le matériau inorganique M2 se présente sous la forme de nanoparticules adsorbées à la surface des pores du matériau inorganique Ml. 10 Substrat revêtu selon l'une des revendications 1 à 8, caractérisé par le fait que le matériau inorganique M2 se présente sous la forme d'une coquille sur toute la surface intérieure des pores. 11 Substrat revêtu selon l'une des revendications 1 à 10, caractérisé par le fait que le matériau inorganique M2 est issu d'une phase inorganique dispersable sous la forme de nanoparticules dans l'eau et adsorbable à la surface de particules d'un latex dit latex de base, notamment par hétérocoagulation et avantageusement sous agitation par ultrasons. 12 Substrat revêtu selon l'une des revendications 1 à 11, caractérisé par le fait que les nanoparticules du matériau M2 sont des nanoparticules catalytiques, telles que photocatalytiques et thermocatalytiques, ou des particules luminescentes. 13 Substrat revêtu selon l'une des revendications 1 à 12, caractérisé par le fait que le matériau M2 est à base d'au moins un oxyde métallique, telqu'un oxyde de Si, Ti, Zr, Al, Zn, Sn, Nb, Sb, Ce, ou d'un vanadate contenant des ions des lanthanides. 14 Substrat revêtu selon l'une des revendications 1 à 13, caractérisé par le fait que la couche de matériau M1 a une épaisseur de 50 nm à 5 pm, de préférence de 100 nm à 2 pm et que les pores qu'elle contient présentent une plus grande dimension moyenne de 30 à 600 nm. 15 - Substrat revêtu selon l'une des revendications 9 et 11 à 14, caractérisé par le fait que les nanoparticules ont une dimension de 5 à 100 nm. 16 Substrat revêtu selon l'une des revendications 10 à 14, caractérisé par le fait que la coquille sur toute la surface intérieure des pores a une épaisseur de 2 à 50 nm. 17 Substrat revêtu selon l'une des revendications 1 à 16, caractérisé par le fait que le matériau M1 est issu d'un précurseur de SiO2 hydrolysé et le matériau M2 est TiO2, la couche poreuse étant une couche anti-reflet à bas indice de réfraction et présentant une fonctionnalité auto-nettoyante. 18 Substrat revêtu selon l'une des revendications 1 à 17, caractérisé par le fait qu'il comporte un empilement de couches fonctionnelles dont fait ou font partie la ou les couches fonctionnelles poreuses de matériau inorganique M1 présentant, à la surface d'au moins une partie de ses pores, au moins un matériau inorganique M2 différent de Ml, la ou les couches fonctionnelles autresque la ou les couches fonctionnelles poreuses précitées ayant été déposées par voie liquide ou par pulvérisation cathodique, telle que PVD, CVD, ou par pyrolyse liquide. 19 - Procédé de fabrication d'un substrat revêtu tel que défini à l'une des revendications 1 à 18, caractérisé par le fait que, sur un substrat en verre ou en céramique ou en vitrocéramique, on dépose par voie liquide au moins une couche d'un mélange aqueux de précurseur de matériau inorganique M1 et d'un latex aqueux composite dont les particules sont constituées chacune par un coeur organique présentant en surface un matériau M2, et que l'on chauffe jusqu'à élimination ou élimination substantielle des coeurs organiques et de l'eau présente dans le mélange de précurseur et de latex composite. Procédé selon la revendication 19, caractérisé par le fait que l'on utilise, comme précurseur de matériau inorganique Ml, une solution sol-gel d'au moins 20 un précurseur d'oxyde métallique et/ou d'au moins un organosilane de formule générale : RnSiX4_,-,, dans laquelle : n est égal à 0, 1, 2 ou 3, de préférence est égal à 0 ou 1 ; les groupes X, identiques ou différents lorsque n est égal à 0, 1 ou 2, représentent des groupes hydrolysables choisis parmi les groupes alcoxy, acyloxy ou halogénure, de préférence alcoxy ; et les groupes R, identiques ou différents lorsque n est égal à 2 ou 3, représentent des groupes organiques oufonctions organiques non hydrolysables lié(e)s au silicium par un atome de carbone, le matériau inorganique M1 étant obtenu par durcissement de ladite solution sol-gel, au cours duquel ledit ou lesdits 5 précurseurs d'oxyde métallique et ledit ou lesdits organosilanes subissent une hydrolyse et une condensation. 21 Procédé selon la revendication 19, caractérisé par le fait qu'un précurseur d'oxyde métallique 10 est un précurseur d'un oxyde d'un métal choisi parmi Si, Ti, Zr, Al, Zn, Sn, Nb, Sb. 22 Procédé selon la revendication 19, caractérisé par le fait que les groupes X sont choisis 15 parmi les groupes alcoxy -O-R', avec R' représentant un groupe alkyle en C1-C4, notamment méthoxy ou éthoxy, les groupes acyloxy -O-C(0)R", avec R" représentant un radical alkyle, tel qu'un alkyle en C1-C6, notamment méthyle ou éthyle ; les halogénures tels que Cl, Br et I ; et leurs 20 combinaisons. 23 - Procédé selon la revendication 19, caractérisé par le fait que les groupes R sont choisis parmi les groupes méthyle, glycidyle ou glycidoxypropyle. 24 Procédé selon la revendication 22, caractérisé par le fait que l'on utilise le tétraéthoxysilane (TEOS) comme précurseur de matériau inorganique Ml. 25 - Procédé selon l'une des revendications 19 à 24, caractérisé par le fait que l'on prépare le latex aqueux composite en mélangeant un latex dit de base obtenu 25 30par polymérisation en émulsion aqueuse d'un polymère ou copolymère P avec une dispersion dans l'eau de nanoparticules de matériau organique M2 dans des conditions d'hétérocoagulation et, avantageusement sous agitation par ultrasons, pour obtenir un latex dit nanocomposite, dont les particules de polymère ou copolymère P constituant lesdits coeurs organiques portent en surface lesdites nanoparticules de matériau M2. 26 - Procédé selon l'une des revendications 19 à 24, caractérisé par le fait que, dans le cas où le matériau inorganique M2 se présente sous la forme d'une coquille sur toute la surface intérieure des pores d'une couche poreuse, on prépare le latex aqueux composite en mélangeant un latex dit de base obtenu par polymérisation en émulsion aqueuse d'un polymère matériau inorganique M2 en solution, et en conditions de réaction pour qu'une réaction de de ajustant les condensation ou copolymère P avec un précurseur se produise sur toute la surface des particules du latex de 20 base, formant un enrobage desdites particules par le matériau inorganique M2. 27 - Procédé selon l'une des revendications 25 et 26, caractérisé par le fait que l'on choisit le polymère ou 25 copolymère P parmi le poly(méthacrylate de méthyle), les copolymères méthacrylate de méthyle-acrylate de butyle et le polystyrène. 28 - Procédé selon l'une des revendications 19 à 30 27, caractérisé par le fait que l'on utilise un matériau M2 à base d'au moins un oxyde métallique, tel qu'un oxyde de Si, Ti, Zr, Al, Zn, Sn, Nb, Sb, Ce, ou d'un vanadate contenant des ions des lanthanides.29 - Procédé selon l'une des revendications 19 à 28, caractérisé par le fait que l'on dépose la couche de mélange par revêtement par centrifugation. 30 - Procédé selon l'une des revendications 19 à 29, caractérisé par le fait que pour former un empilement de couches, on dépose au moins une autre couche fonctionnelle par voie liquide ou par pulvérisation cathodique, telle que PVD, CVD, ou par pyrolyse liquide, dans l'ordre désiré pour l'empilement de couches. 31 - Utilisation du substrat revêtu tel que défini à l'une des revendications 1 à 18 ou fabriqué par le procédé tel que défini à l'une des revendications 19 à 30 comme élément d'un dispositif opto-électronique, tel que module photovoltaïque et dispositif électroluminescent, ou d'un vitrage monolithique ou feuilleté, simple ou multiple, pour le bâtiment et les véhicules de transport. 32 - Module photovoltaïque comportant un substrat revêtu tel que défini à l'une des revendications 1 à 18 ou fabriqué par le procédé tel que défini à l'une des revendications 19 à 30 comme verre de recouvrement. 33 - Dispositif électroluminescent comportant un substrat revêtu tel que défini à l'une des revendications 1 à 18 ou fabriqué par le procédé tel que défini à l'une des revendications 19 à 30 comme diode organique électroluminescente. 34 - Vitrage monolithique ou feuilleté, simple ou multiple, pour le bâtiment et les véhicules de transport,comportant au moins un substrat revêtu tel que défini à l'une des revendications 1 à 18 ou fabriqué par le procédé tel que défini à l'une des revendications 19 à 30 comme vitre ou feuille de verre d'un vitrage multiple.5